(57)【要約】【課題】成形体の強度物性、更には、冷蔵・冷凍の低温環境下でのシャルピー衝撃強度の低下程度が少ない成形体が得られ、冷蔵・冷凍の低温環境下での製品破壊の問題の解決に対応した成形体とでき、しかも、従来のものよりも透明性を向上させた成形体の形成が可能なポリオレフィン樹脂組成物の提供。【解決手段】透明性と、強度物性と、低温環境下におけるシャルピー衝撃強度とをバランスよく満足した成形体を形成できるポリオレフィン樹脂組成物であって、結晶性ポリオレフィン樹脂を８８．５〜９９．４５質量％、アモルファスポリ−α−オレフィンを０．５〜１０質量％、透明化核剤を０．０５〜１．５質量％含有してなるポリオレフィン樹脂組成物、及び該組成物によって成形された成形体。【選択図】  なし【特許請求の範囲】
【請求項１】
透明性と、強度物性と、低温環境下におけるシャルピー衝撃強度とをバランスよく満足した成形体を形成できるポリオレフィン樹脂組成物であって、結晶性ポリオレフィン樹脂を８８．５〜９９．４５質量％、アモルファスポリ−α−オレフィンを０．５〜１０質量％、透明化核剤を０．０５〜１．５質量％含有してなることを特徴とするポリオレフィン樹脂組成物。
【請求項２】
前記強度物性が、ＪＩＳに基づき測定される、引張強度、曲げ強度及び曲げ弾性率から選ばれる少なくとも一種である請求項１に記載のポリオレフィン樹脂組成物。
【請求項３】
前記アモルファスポリ−α−オレフィンが、アモルファスプロピレン単独重合体、アモルファスプロピレン・エチレン共重合体、アモルファスプロピレン・ブテン−１共重合体、アモルファスプロピレン・エチレン・ブテン−１三元共重合体、アモルファスプロピレン・ペンテン−１共重合体及びアモルファスプロピレン・オクテン−１共重合体である請求項１又は２のいずれか１項に記載のポリオレフィン樹脂組成物。
【請求項４】
前記結晶性ポリオレフィン樹脂が、高密度ポリエチレン、低密度ポリエチレン、ポリプロピレン、ポリブテン、エチレン・酢酸ビニル共重合体、エチレン・プロピレンランダム共重合体、エチレン・プロピレングラフト共重合体、エチレン・プロピレンブロック共重合体、エチレン・ブテン共重合体からなる群から選ばれる少なくとも一種である請求項１〜３のいずれか１項に記載のポリオレフィン樹脂組成物。
【請求項５】
前記透明化核剤が、ノニトール系核剤である請求項１〜４のいずれか１項に記載のポリオレフィン樹脂組成物。
【請求項６】
請求項１〜５のいずれか１項に記載のポリオレフィン樹脂組成物によって成形されてなることを特徴とする成形体。
【請求項７】
冷蔵保管用の容器、冷凍保管用の容器又は電子レンジ用の容器の少なくともいずれかである請求項６に記載の成形体。
【発明の詳細な説明】
【技術分野】
【０００１】
本発明は、ポリオレフィン樹脂組成物及び該組成物によって成形された成形体に関し、さらに詳しくは、透明性と、強度物性と、特に低温環境下におけるシャルピー衝撃強度とをバランスよく満足した容器等の成形体を形成できる、ポリオレフィン樹脂組成物の技術に関する。ここで、シャルピー衝撃強度とは、ハンマーで、切り欠きを付けた試験片に対して高速で衝撃（負荷）を与えることで試験片を破壊し、破壊させたときのエネルギーからその材料の衝撃値を評価するものであり、本発明では、特に低温環境下で破壊されにくい成形体を得る目的の評価に使用している。
【背景技術】
【０００２】
ポリエチレンやポリプロピレン等のポリオレフィン樹脂は、寸法安定性や耐衝撃性に優れていることから、自動車部品、家電製品、及びその他の各種用途の成形品等の形成材料として広く利用されている。食品包装用途の樹脂材料としても有用であるが、この場合には特有の性能として、形成した容器等の成形体が、冷蔵・冷凍保存、滅菌・殺菌処理等に対応可能な、低温・高温環境における必要な強度を有すると共に、内容物の確認を可能にするための透明性も要求されている。
【０００３】
これに対し、例えば、結晶性ポリオレフィン樹脂の透明性を改良する方法として、結晶核剤を添加する方法（特許文献１）が知られており、また、透明性と滑り性とのバランス、及び剛性に優れる熱成形シート用ポリプロピレン系樹脂組成物（特許文献２）や、剛性、透明性、及び熱成形性に優れたプロピレン・α−オレフィン共重合体シート（特許文献３）や、透明性、耐熱性、耐衝撃性、高温クリープ特性等に優れるプロピレン系樹脂組成物（特許文献４）等の提案がされている。
【０００４】
ここで、形成された成形体の透明性を目的とした場合、プロピレン−エチレンブロック共重合体は、衝撃特性に優れ、家電用器具、包装容器・フィルム・シート等に汎用されている反面、透明性への課題があり、その使用には制限がある。一方、エチレン−プロピレンランダム共重合体は、透明性には優れるものの、耐衝撃性への課題から、例えば、冷蔵庫或いは冷凍庫内等での低温環境における使用や、電位レンジを利用して内容物を一気にマイクロ波加熱する製品等への用途の展開には制限があった。
【０００５】
冷蔵容器、冷凍容器等の製品に用いるポリプロピレン樹脂組成物として、エチレン−プロピレンランダム共重合体及びポリプロピレン−ブテン−１ランダム共重合体から選択される高結晶性ランダム共重合体と、エチレン−プロピレンエラストマー共重合体の微粒子として微細に分散した、優れた耐衝撃性、曲げ弾性率および透明性を有するポリプロピレン組成物（特許文献５）が開示されている。
【先行技術文献】
【特許文献】
【０００６】
【特許文献１】特開２００５−１２０２３７号公報
【特許文献２】特開２００９−２９９０３９号公報
【特許文献３】特開２００６−１９３５３９号公報
【特許文献４】国際公開ＷＯ２０１１／０９６２８２号パンフレット
【特許文献５】特開２００６−３１６２６７号公報
【発明の概要】
【発明が解決しようとする課題】
【０００７】
しかしながら、上記した従来技術には、シートやフィルムとしてではなく、比較的厚さを持った成形体として利用した場合に、優れた透明性と、強度等の十分な物性を兼ね備えたポリオレフィン樹脂についての開示はなされていない。本発明者らの検討によれば、中でも、低温時(０℃以下)における衝撃性低下が著しく、例えば、厳冬期あるいは内容物を冷蔵や冷凍で輸送・保管する際に、包装用容器としたポリオレフィン樹脂製の成形品が落下することで割れてしまうといった問題がある。この問題に対しては、ポリオレフィン樹脂に別の種類の樹脂等を添加して耐衝撃性を改善する試みがなされているが、透明性を維持することが困難であった。本発明者らは、上記の現状に対し、近年における冷蔵・冷凍技術の進展と、電子レンジの普及から、食品包装用の成形体には、透明性の向上に加えて、冷蔵・冷凍環境における十分な強度の確保と、冷蔵・冷凍環境に置かれた成形体が、電子レンジでマイクロ波加熱されて一気に昇温した場合にも十分な強度を有することが求められており、このような成形体を提供できる技術の開発が急務であるとの認識を持つに至った。
【０００８】
これに対し、本発明者らの検討によれば、下記に述べるように、上記したいずれの従来技術も、これらの課題を全て解決できるものではなかった。特許文献１で開示された透明性付与のために結晶核剤を添加した結晶性高分子によって得られる成形体は、十分な透明度を達成しているとは言い難く、また、上記した冷蔵や冷凍の低温環境下における成形体の衝撃強度に関する課題解決を目的とするものでなく、当然のことながら、この点からの配慮は何らされていない。
【０００９】
特許文献２で開示されたシート用ポリプロピレン系樹脂組成物、特許文献３で開示されたシート成形用プロピレン・α−オレフィン共重合体は、いずれもシートを対象としたものであるため、これらの従来技術で問題としているのは、シートにおける透明度についてであり、一般成形体に関わる透明度を追求したるものではない。更に、当然のことながら、これらの従来技術は、成形体としての強度物性を得るためのものではなく、勿論、冷蔵や冷凍の低温環境下における成形体の衝撃強度を問題としたものでもない。
【００１０】
特許文献４で開示された透明性、耐熱性、耐衝撃性、高温クリープ特性に優れるプロピレン系樹脂組成物は、特定のエラストマー及び透明核剤を必須とした配合系の樹脂組成物である。ただし、使用するエラストマー微粒子を分散することで耐衝撃性の向上には繋がるものの、樹脂の透明性を損なうという問題がある。この点を透明核剤の添加によって物性を補う組成としているが、得られた成形体のヘイズ値を考慮すれば、この技術では、本発明が目的としている成形体の透明性としての物性が不十分である。また、冷蔵や冷凍の低温環境下における成形体の衝撃強度を問題とした技術ではない。
【００１１】
特許文献５に開示されている、高結晶性ランダム共重合体と、エチレン・プロピレンエラストマー共重合体の微粒子として微細に分散した、優れた耐衝撃性、曲げ弾性率及び透明性を有するポリプロピレン組成物は、強度に重点をおいた組成であるため、透明度としては十分な物性が得られていない。
【００１２】
本発明は、このような従来技術の有する問題点に鑑みてなされたものであり、その課題とするところは、高い透明性を有し、更に優れた強度物性を備え、しかも、近年、その要望が高い、冷蔵・冷凍の低温環境下での製品破壊の問題が解決された衝撃強度を高めた成形体の提供を可能にできる構成のポリオレフィン樹脂組成物を提供することにある。すなわち、本発明の目的は、透明性と、強度物性と、特に低温環境下におけるシャルピー衝撃強度とをバランスよく満足した容器等の成形体を形成できる、ポリオレフィン樹脂組成物を提供することにある。本発明の目的は、成形体の強度物性、更には、特に、冷蔵・冷凍の低温環境下でのシャルピー衝撃強度の低下程度が少ない成形体が得られ、冷蔵・冷凍の低温環境下での製品破壊の問題の解決に対応した成形体とでき、しかも、従来のものよりも透明性を向上させた成形体の形成が可能なポリオレフィン樹脂組成物、その成形体を提供することにある。
【課題を解決するための手段】
【００１３】
上記の課題は、下記の本発明によって達成される。すなわち、本発明は、［１］透明性と、強度物性と、低温環境下におけるシャルピー衝撃強度とをバランスよく満足した成形体を形成できるポリオレフィン樹脂組成物であって、結晶性ポリオレフィン樹脂を８８．５〜９９．４５質量％、アモルファスポリ−α−オレフィンを０．５〜１０質量％、透明化核剤を０．０５〜１．５質量％含有してなることを特徴とするポリオレフィン樹脂組成物を提供する。
【００１４】
上記のポリオレフィン樹脂組成物の好ましい形態としては、下記のものが挙げられる。
［２］前記強度物性が、ＪＩＳに基づき測定される、引張強度、曲げ強度及び曲げ弾性率から選ばれる少なくとも一種である前記［１］に記載のポリオレフィン樹脂組成物。
［３］前記アモルファスポリ−α−オレフィンが、アモルファスプロピレン単独重合体、アモルファスプロピレン・エチレン共重合体、アモルファスプロピレン・ブテン−１共重合体、アモルファスプロピレン・エチレン・ブテン−１三元共重合体、アモルファスプロピレン・ペンテン−１共重合体及びアモルファスプロピレン・オクテン−１共重合体である前記［１］又は［２］に記載のポリオレフィン樹脂組成物。
［４］前記結晶性ポリオレフィン樹脂が、高密度ポリエチレン、低密度ポリエチレン、ポリプロピレン、ポリブテン、エチレン・酢酸ビニル共重合体、エチレン・プロピレンランダム共重合体、エチレン・プロピレングラフト共重合体、エチレン・プロピレンブロック共重合体、エチレン・ブテン共重合体からなる群から選ばれる少なくとも一種である前記［１］〜［３］のいずれかに記載のポリオレフィン樹脂組成物。
［５］前記透明化核剤が、ノニトール系核剤である前記［１］〜［４］のいずれかに記載のポリオレフィン樹脂組成物。
【００１５】
また、本発明は、別の実施形態として、［６］前記［１］〜［５］のいずれかに記載のポリオレフィン樹脂組成物を成形してなることを特徴とする成形体を提供する。その好ましい形態としては、［７］冷蔵保管用の容器、冷凍保管用の容器又は電子レンジ用の容器の少なくともいずれかである前記［６］に記載の成形体が挙げられる。
【００１６】
なお、本発明の強度物性を改良した上記ポリオレフィン樹脂組成物には、その他の各種添加剤、例えば、染料、顔料、安定剤、酸化防止剤、紫外線吸収剤等を、必要に応じて配合することができる。
【発明の効果】
【００１７】
本発明によれば、その透明性と、強度物性と、低温環境下におけるシャルピー衝撃強度とをバランスよく満足した成形体を形成できるポリオレフィン樹脂組成物が提供される。すなわち、本発明のポリオレフィン樹脂組成物を使用して形成した成形体は、従来のものよりも透明性に優れると同時に、透明性の向上のために透明化核剤を添加した形態でありながら、透明化核剤を添加することで低下する傾向にあった成形体における、冷蔵・冷凍の低温環境下でのシャルピー衝撃強度の低下を５％以内程度の低下率に留めた、冷蔵・冷凍の低温環境下での成形体破壊の問題が低減されており、更に、その強度物性の向上効果も達成した、諸物性に優れるものになる。なお、本発明のポリオレフィン樹脂組成物を使用して形成した成形体で達成される「強度物性」とは、引張強度、曲げ強度及び曲げ弾性率から選ばれる少なくとも一種を意味する。
【００１８】
上記した本発明の顕著な効果は、本発明者らの下記の知見によって達成された。本発明者らは、ポリオレフィン樹脂に結晶性ポリオレフィンにアモルファスポリ−α−オレフィンを添加した組成物とした場合、該組成物によって形成した成形体は、高度なシャルピー衝撃強度を達成したものとなるものの、強度物性の低下に繋がることを見出した。そして、その課題解決について鋭意検討した結果、驚くべきことに、ポリオレフィン樹脂組成物中に配合した透明化核剤が、形成した成形体に、高度な透明性を加えると同時に強度物性をも改良できることを見出して、透明性と、強度物性と、低温環境下におけるシャルピー衝撃強度とをバランスよく満足した成形体の形成が可能なポリオレフィン樹脂組成物の提供を達成した。
【発明を実施するための形態】
【００１９】
以下、本発明の好ましい実施の形態について説明するが、本発明は以下の実施の形態に限定されるものではない。本発明は、前記したように、従来技術の有する問題点に鑑みてなされたものであり、その課題とするところは、形成した成形体が、高い透明性を有し、優れた強度物性を備え、しかも、近年、その要望が高い、冷蔵・冷凍の低温環境下での製品破壊の問題が解決された衝撃強度を高めたものになる、新規なポリオレフィン樹脂組成物を提供することにある。本発明者らは、先述した従来技術の課題について鋭意検討する過程で、形成した成形体の低温環境下における衝撃強度を高める目的で、結晶性ポリオレフィン樹脂に、特許文献３に開示されているようなアモルファスポリ−α−オレフィンを配合することを試みた。その結果、このような樹脂組成物で形成した成形体は、低温環境下における衝撃強度を高めることができるものの、その強度物性が低下してしまうという新たな課題があることがわかった。この課題に対して、本発明者らは、アモルファスポリ−α−オレフィンを配合したポリオレフィン樹脂組成物とすることで低下する、形成した成形体に生じる強度物性の改良について鋭意検討をした結果、驚くべきことに、特別の手法によることなく、成形体に高度な透明性を与えるために配合する透明化核剤の添加によって、この問題が改善されるという事実を見出した。その一方で、ポリオレフィン樹脂組成物に透明化核剤を添加すると、得られる成形体の低温環境下におけるシャルピー衝撃強度が低下し、透明性は高まるものの、特に低温環境下における耐衝撃性に劣るものになることがわかった。
【００２０】
本発明は、上記に挙げた知見に基づきなされたものであって、結晶性のポリオレフィン樹脂に、アモルファスポリ−α−オレフィンを配合することで、特に低温環境下におけるシャルピー衝撃強度を高める一方で、アモルファスポリ−α−オレフィンを配合することで生じた強度物性の低下の問題を、透明化核剤を添加することで改善し、この透明化核剤の添加によって生じるシャルピー衝撃強度の低下の問題を、上記したアモルファスポリ−α−オレフィンを配合することで改善するという、互いに補完関係にある２種の成分を巧みに利用することで、透明性と、強度物性と、低温環境下におけるシャルピー衝撃強度とをバランスよく満足した成形体を形成できるポリオレフィン樹脂組成物に至ったものである。より具体的には、本発明のポリオレフィン樹脂組成物は、結晶性ポリオレフィン樹脂を８８．５〜９９．４５質量％、アモルファスポリ−α−オレフィンを０．５〜１０質量％、透明化核剤を０．０５〜１．５質量％含有してなることを特徴とする。以下、これらの成分について説明する。
【００２１】
＜結晶性ポリオレフィン樹脂＞
本発明で使用する結晶性ポリオレフィン樹脂としては、下記に挙げるようなものが使用できる。具体的には、例えば、結晶性ホモポリプロピレン、プロピレンを主成分とするプロピレンと、エチレン又は炭素数４以上のα−オレフィンとの共重合体、結晶性ホモポリエチレン、エチレンを主成分とするプロピレンと、エチレン又は炭素数３以上のα−オレフィンとの共重合体であり、例えば、高密度ポリエチレン、低密度ポリエチレン、ポリプロピレン、ポリブテン、エチレン−酢酸ビニル共重合体、エチレン−プロピレンランダム共重合体、エチレン−プロピレングラフト共重合体、エチレン−プロピレンブロック共重合体、エチレン−ブテン共重合体等を挙げることができる。これらのポリオレフィン樹脂は、一種単独で又は二種以上を組み合わせて用いることができ、中でも、加工性及び成形性等を考慮すると、ホモポリプロピレン、エチレン−プロピレンランダム共重合体、或いは、エチレン−プロピレンブロック共重合体を用いることが好ましい。また、これらの結晶化ポリオレフィンは、Ｘ線回折法にて測定される結晶化度が３０％より大きく、高度な透明性を得るには、４０％以上の結晶化度のものが好ましく使用できる。
【００２２】
本発明で使用される結晶性ポリオレフィン樹脂は、メルトフローレート（ＭＦＲ：ＪＩＳ  Ｋ７２１０に準拠、以下「ＭＦＲ」と略記する。）に制限はないが、０．０５〜５００ｇ／１０分、好ましくは０．１〜１００ｇ／１０分、より好ましくは、１〜５０ｇ／１０分である。ＭＦＲ値は特に成形性や、成形体における強度物性に係る目安となり、上記した下限値よりも低い場合は、成形性が低下し、用途が限定される点で、実用上あまり好ましくない。上記した上限値を超える場合は、成形体における強度物性が低下する傾向があるため、好ましくない。上記に挙げた値は、添加する物質との組み合わせを考慮し、求められる用途に応じて、成形性及び強度物性のバランスを制御するための基準的な数値範囲である。なお、本発明で使用する結晶性ポリオレフィン樹脂は、示差走査熱量計にて測定される融点が１００〜１８０℃、更には１１０〜１７０℃であるものが好ましい。
【００２３】
本発明の樹脂組成物は、上記に挙げたような結晶性ポリオレフィン樹脂をベースとしているが、結晶性ポリオレフィン樹脂で形成した成形体は、表面が強固な結晶構造で覆われるので、耐摩耗性、耐溶剤・耐薬品性に優れ、様々な用途に使用できるものとなる。更に、強度物性を必要とする目的から、例えば、ガラス繊維強化プラスチック（ＦＲＰ）のような、カーボンやガラス繊維を混合し、耐熱・強度アップを目的とした用途でも広く使用されている。ただし、この強度に効果的な結晶構造は、反面、光を遮る性質を兼ね備えており、この点も特徴の一つとなっており、用途によっては不向きである。例えば、光を遮る性質を兼ね備えているため、強度面で優れたＦＲＰにおいても透明度が低くなり、中にはＰＥＴ（ポリエチレンテレフタレート）のような透明性を有するものもあるが不十分である。このため、結晶性ポリオレフィン樹脂をベースとする材料でありながら、十分な透明度と強度物性を兼ね備えたプラスチック材料の開発が求められている。本発明のポリオレフィン樹脂組成物は、透明性と強度物性に優れるため、このような要求にも対応可能である。
【００２４】
＜アモルファスポリ−α−オレフィン＞
本発明のポリオレフィン樹脂組成物は、結晶性ポリオレフィン樹脂をベースとし、更に必須となる成分として、アモルファスポリ−α−オレフィンを使用する。アモルファスポリ−α−オレフィンは、非晶性のランダムコポリマーであり、ポリ−α−オレフィンの密度測定法による結晶化度が５％未満、好ましくは２％以下である。具体的には、例えば、アモルファスプロピレン単独重合体、アモルファスプロピレン・エチレン共重合体、アモルファスプロピレン・ブテン−１共重合体、アモルファスプロピレン・エチレン・ブテン−１三元共重合体、アモルファスプロピレン・ペンテン−１共重合体、アモルファスプロピレン・オクテン−１共重合体等が挙げられる。中でも、重量平均分子量Ｍｗが２００〜５０００００であるものが好ましく、１０００〜２０００００のものがより好ましくは、更には、２０００〜２０００００であるものを用いるとよい。上記の下限値よりも低分子量のアモルファスポリ−α−オレフィンを使用した場合は、形成した成形体の強度物性が得られ難く、上記の上限値よりも高分子量のアモルファスポリ−α−オレフィンを使用した場合は、成形時の流動性及び作業性が低下し、成形性と同時に透明度への影響がある点で好ましくない。更に、本発明者らの検討によれば、本発明の組成物が必須とするアモルファスポリ−α−オレフィンの代わりに、例えば、耐衝撃性の向上を目的として配合することが知られているスチレン系エラストマーを使用した組成物によって得られる成形体は、透明性を損なうと同時に、特に強度物性が十分なものにならない。また、スチレン系エラストマーを配合させる場合には、粒子径の条件設計が必要となり、分散性に課題がある。
【００２５】
本発明のポリオレフィン樹脂組成物は、本発明で規定した通り、ベースとなる８８．５〜９９．４５質量％の結晶性ポリオレフィン樹脂に、アモルファスポリ−α−オレフィンを０．５〜１０質量％配合することによって、用途特性として必要なシャルピー衝撃強度を高める効果を有している。その効果は、特に、成形体における厳しい環境下で発揮される。具体的には、本発明のポリオレフィン樹脂組成物によって形成される成形体は、例えば、冷蔵・冷凍の冷温状態からの急速加熱や、マイクロ波加熱で一気に昇温する電子レンジ等への利用に繋がる、このような温度変化においても対応できる、温度変化により変形しにくい成形体となる点で極めて有用である。反面、本発明者らの検討によれば、本発明で必須とするアモルファスポリ−α−オレフィンのポリオレフィン樹脂組成物への添加は、同時に、成形体の様々な強度物性の低下を生じさせる。低下が生じる強度物性は、例えば、引張強度、曲げ強度、曲げ弾性率、低荷重である。従って、上記のことから、本発明では、ベースとなる結晶性ポリオレフィン樹脂に添加させるアモルファスポリ−α−オレフィンを本発明で規定する範囲とすることで、最適化を達成する。すなわち、本発明で規定する下限値を下回る配合量では、形成した成形体において、十分なシャルピー衝撃強度が得られなくなり、一方、本発明で規定する上限値を上回る配合量とした場合には、上記に挙げたような強度物性が低下するので好ましくない。
【００２６】
更に、本発明では、ポリオレフィン樹脂組成物で形成した成形体が、高い透明度を実現したものとなることを別の目的としており、本発明者らは、この観点からも検討を行った。そのため、本発明のポリオレフィン樹脂組成物では、透明化核剤を併用すると共に、新たに見出した、透明化核剤をポリオレフィン樹脂に添加することによって生じる特性を利用した組成物の設計を行った。具体的には、ポリオレフィン樹脂に透明化核剤を配合したものとすることで、結晶核形成が促進し、結晶化度が向上すること、また、透明化核剤の結晶サイズを低下させることで、形成した成形耐の強度物性、透明度を向上させる働きが発揮されることがわかった。更に、アモルファスポリ−α−オレフィンと透明核剤を共に配合してポリオレフィン樹脂組成物としたことで、双方の特徴を併せ持つ成形体の形成が可能になることを見出して、本発明を達成した。
【００２７】
＜透明化核剤＞
本発明のポリオレフィン樹脂組成物は、必須成分として、透明化核剤を含有し、形成した成形体において、高い透明性を達成することを一つの特徴としている。本発明者らの検討によれば、ポリオレフィン樹脂組成物に透明核剤を本発明で規定する範囲で配合することによって、ヘイズ値（ＪＩＳ  Ｋ７１０５）を、２０％以下（２．５ｍｍ）、１２％以下（１．５ｍｍ）にすることができる。なお、ヘイズ値が２０％（２．５ｍｍ）、１２％（１．５ｍｍ）を超える配合は、成形体の透明度としては必ずしも十分とは言えず、透明性を要求性能とする使用用途では品質の低下に繋がる。
【００２８】
本発明のポリオレフィン樹脂組成物に使用できる透明化核剤は、特に限定されないが、例えば、タルク、シリカ、カルボン酸金属塩、キシリトール系化合物、リン酸エステル系化合物、トリアミノベンゼン誘導体、ソルビトール系化合物及びノニトール系化合物からなる群から選択して使用することが好ましい。これらの透明化核剤は、一種単独で又は二種以上を組み合わせて用いることができる。本発明では、先に述べたように、透明化核剤の配合によって、ポリオレフィン樹脂へのアモルファスポリ−α−オレフィンの添加によって生じる、形成した成形体の強度物性の低下の問題を改良することができる。そのため、本発明の組成物に配合させる透明化核剤の選択は、これに併用して配合されるアモルファスポリ−α−オレフィンの添加によって生じる成形体の衝撃強度の向上効果がより効果的に発揮できるようにするように行うことが好ましい。本発明者らの検討によれば、本発明に好適な透明化核剤としては、少なくともキシリトール系核剤、ソルビトール系核剤、ノニトール系核剤が好ましい。これらの中でも、ノニトール系核剤が、配合した場合の樹脂中における分散性に優れ、アモルファスポリ−α−オレフィンの添加によって生じる成形体の強度物性の低下の改善にも有効で、適している。
【００２９】
本発明のポリオレフィン樹脂組成物中における透明化核剤の含有量は、透明化核剤と共に配合されるアモルファスポリ−α−オレフィンが与える効果との兼ね合いで調整されているが、０．０５〜１．５質量％の範囲で配合することを要する。この範囲は、用途特性として、例えば、冷蔵・冷凍環境下で使用される容器等の成形体に必要となるシャルピー衝撃強度を達成するため、共に配合したアモルファスポリ−α−オレフィンによって、低下した成形体の強度物性を改善するのに有効な添加量である。その効果は、ポリオレフィン樹脂組成物中における透明化核剤の含有量が、上記した下限値よりも添加量が少ない場合は、形成した成形体の透明度が不十分となり、一方、添加量が上記した上限値を超えると、樹脂組成物中における透明化核剤の分散性悪化に繋がり、形成した成形体の透明度低下や強度物性の低下の問題を生じる。更に、ノニトール系透明化核剤を配合してなるポリオレフィン樹脂組成物によって調製された成形体は、本発明で規定する組成配合の中で、ヘイズ値が１０％以下（１．５ｍｍ）の透明性に優れたものとなるので、より好ましい。本発明に好適なノニトール系構造の透明化核剤としては、例えば、１，２，３−トリデオキシ−４，６：５，７−ビス−［（４−プロピルフェニル）メチレン］−ノニトールを使用することができる。
【００３０】
先に述べたように、本発明で使用できる透明化核剤としては、ノニトール系透明化核剤に限らず下記に挙げるものも使用できる。キシリトール系構造の透明化核剤の具体的なものとしては、例えば、ビス−１，３：２，４−（５’，６’，７’，８’−テトラヒドロ−２−ナフトアルデヒドベンジリデン）１−アリルキシリトールが挙げられる。また、ソルビトール系構造の透明化核剤としては、例えば、ビス−１，３：２，４−（４’−エチルベンジリデン）１−アリルソルビトール、ビス−１，３：２，４−（３’−メチル−４’−フルオロ−ベンジリデン）１−プロピルソルビトール、ビス−１，３：２，４−（３’，４’−ジメチルベンジリデン）１’−メチル−２’−プロペニルソルビトール、ビス−１，３：２，４−（３’−ブロモ−４’−エチルベンジリデン）−１−アリルソルビトール、モノ２，４−（３’−ブロモ−４’−エチルベンジリデン）−１−アリルソルビトールが挙げられる。
【００３１】
＜その他の添加剤＞
本発明のポリオレフィン樹脂組成物には、本発明が目的としている必要な透明度、強度物性を損なわない程度で、必要に応じて各種添加剤を配合することもできる。添加材としては、例えば、酸化防止剤、紫外線吸収剤、光安定剤、熱安定剤、酸中和剤、発泡剤、顔料・染料等の着色剤、充填剤、金属石鹸、帯電防止剤、抗菌剤、防黴剤、顔料分散剤（ワックス）、滑剤、造核剤、難燃剤、ブロッキング防止剤、脱水剤、艶調整剤等が挙げられ、用途に応じて適宜に選択して含有させることができる。
【００３２】
特に、本発明のポリオレフィン樹脂組成物では、透明化核剤を必須として用いるため、その分散剤を用いることが好ましい。分散剤としては、顔料の分散剤として用いる公知のものを適宜に使用することができ、例えば、ポリエチレンワックス、エステルワックス、及び脂肪酸金属石鹸等を用いることができる。ポリエチレンワックスの数平均分子量は３００〜８，０００であることが好ましく、１，０００〜５，０００であることがさらに好ましい。なお、ポリエチレンワックスとしては、低分子量ポリエチレン及びその誘導体を用いることができる。ポリエチレンワックスの数平均分子量が３００未満であると、透明化核剤の分散性には優れているものの、加工性が低下する傾向にあるので好ましくない。また、ポリエチレンワックスの数平均分子量が８，０００超であると、加工性が低下する傾向にあるので好ましくない。
【００３３】
本発明のポリオレフィン樹脂組成物では、酸化防止剤を添加することも有効である。酸価防止材としては、例えば、３，５−ジ−ｔ−ブチル−４−ヒドロキシトルエン等の公知のフェノール系酸化防止剤、トリフェニルホスファイト、トリラウリルホスファイト、トリスノリルフェニルホスファイト等のリン系酸化防止剤、テトラキス［メチレン−３−（３’，５’−ジ−ｔ−ブチル−４’−ヒドロキシフェニル）−プロピオネート］メタン等のヒンダードフェノール系酸化防止剤等を使用することができる。
【００３４】
紫外線吸収剤としては、公知の、トリアゾール系紫外線吸収剤、安息香酸系紫外線吸収剤、ベンゾフェノン系紫外線吸収剤、蓚酸アニリド系紫外線吸収剤、アクリルエステル系紫外線吸収剤等を使用することができる。
【００３５】
着色剤としては、各種の染料の他、アゾ顔料やフタロシアニン系顔料等の有機顔料や、酸化チタン、カーボンブラック、複合酸化物等の無機顔料が挙げられる。また、顔料分散剤としては、先に挙げたような、ポリエチレンワックス、エステルワックス及び脂肪酸金属石鹸等を用いることができる。
【００３６】
充填剤としては、無機充填剤と有機充填剤のいずれも用いることができる。無機充填剤の具体例としては、炭酸カルシウム、マイカ、硫酸バリウム、アルミナ等を挙げることができる。また、有機充填剤の具体例としては、木粉、もみがら、新聞紙等の古紙、各種デンプン（アルファー化したデンプン等の構造を変化させたものも含む）、セルロース等を挙げることができる。
【００３７】
＜ポリオレフィン樹脂組成物の製造方法＞
本発明のポリオレフィン樹脂組成物を製造する方法については、先述した各配合成分を均一に混合する手法にて行われ、その方法には特に制限はない。更に、本発明では、予めマスターバッチとして樹脂と高濃度の組成物を作成し、その後更に樹脂と混合希釈し、目的のポリオレフィン樹脂組成物を得ることもできる。その場合、公知の混練造粒方法によって各成分を混練するとともに造粒すれば、ペレット状等の所望の形状を有するマスターバッチを製造することができる。
【００３８】
＜ポリオレフィン樹脂成形体の製造方法＞
本発明のポリオレフィン樹脂組成物は、これを用いて成形することで、透明性と、強度物性と、低温環境下におけるシャルピー衝撃強度とをバランスよく満足したポリオレフィン樹脂製の所望の形状の成形体を得ることができる。特に、冷蔵保管用の容器、冷凍保管用の容器又は電子レンジ用の容器等の成形体とすることが有効である。本発明のポリオレフィン樹脂組成物は、汎用のポリオレフィン樹脂をベースとしたものであるため、成形体を得るための成形方法は特に制限がなく、公知の成形方法をいずれも使用できる。具体的な成形方法としては、例えば、射出成形法、射出発泡成形法、超臨界射出発泡成形法、射出圧縮成形法、ガスアシスト射出成形法、サンドイッチ成形法、及びサンドイッチ発泡成形法、圧縮成型法等を挙げることができる。
【００３９】
本発明のポリオレフィン樹脂組成物を用いて成形体を得る方法としては、シートとして成形することも好ましい方法の一つである。例えば、高度に透明性が優れている点から、押出Ｔダイ成形方法が使用できる。これは、一軸、二軸、ギヤ押出機等を用い、ポリオレフィン溶融樹脂組成物をＴダイより、シート状に押出、冷却ロールで固化しながら成形する方法である。更に、真空、圧空、真空圧空成形方法によって、前記のようにして得た樹脂シートを樹脂容器として熱成形することも、好適な方法として挙げることができる。本発明のポリオレフィン樹脂組成物は、結晶化温度が高く、成形体強度や成形体を製造する際の冷却時間の短縮に繋がり、強度物性への効果と同時に、成形体製造の生産性向上の面で有効である。その際の結晶化温度としては、強度及び生産性の効果から、１００℃以上であればよいが、１１０〜１８０℃が好ましく、１２０〜１７０℃がより好ましい。
【００４０】
本発明のポリオレフィン樹脂組成物を使って形成した成形体の形状は、使用目的に応じて任意の形状を選択することができる。例えば、曲げ弾性率等、強度物性に優れ、透明性が必要とされる中で、シート、フィルム、表皮材、シール材、電気電子部品、弁当容器型、飲料用容器型、ゼリーカップ型等の食品包装用途の各種の形状のものが挙げられる。本発明では、成形体を、透明性と、強度物性と、低温環境下におけるシャルピー衝撃強度とをバランスよく満足したものにできるため、これらの性能が要求される、冷蔵及び冷凍用の容器、電子レンジ用容器、医療用材料、乳児・幼児用品、電気・電子部品、家電製品、住設機器、車両部品、自動車内装材等の、様々な製品に使用できるものと期待される。
【００４１】
以上のように、本発明のポリオレフィン樹脂組成物を使って形成された成形体は、高度な透明性、低温環境下における耐衝撃性等、引張強度、曲げ強度及び曲げ弾性率といった強度物性を有する特徴のものになる。本発明の成形体は、このような特性を有するため、特に、内容物が確認でき、破損し難い強度と、低温高温環境における耐久性が求められる用途に最適である。このため、前記挙げた用途に限らず、家庭用・日用品、飲食料・調味料・医薬品・化粧品・化学品等の容器、輸送用・工業部品用・建材用・産業資材用部品等として、特に有効に利用できる。
【実施例】
【００４２】
本発明を具体的に説明するために、以下に実施例及び比較例を挙げて本発明をより詳細に説明する。ただし、本発明はこれらの実施例によって何ら限定されるものではない。なお、実施例、比較例中の「部」及び「％」は、特に断らない限り質量基準である。
【００４３】
下記に示した各成分をそれぞれに用いて実施例と比較例のポリオレフィン樹脂組成物を調製した。具体的には、結晶性ポリオレフィン樹脂として下記の流動度（ＭＦＲ）の異なる２種類のものを用い、アモルファスポリ−α−オレフィンとして下記の２種類のものを用い、透明化核剤として下記の２種類のものを用いた。また、その他の添加剤として、下記のように、酸化防止剤と分散剤とを１：１の比で用いた。更に、比較例８では、衝撃強度を高める目的で従来使用されている下記のスチレン系エラストマーを用いた。これをその他の添加剤−２とした。
【００４４】
（１）結晶性ポリオレフィン；
ＥＰ−１：低密度エチレン−プロピレン（質量比＝２：１）共重合体（ＭＦＲ７ｇ／１０分）
Ｐ−２：プロピレン単独重合体（ＭＦＲ５ｇ／１０分）
（２）アモルファスポリ−α−オレフィン；
ＡＰＡＯ−１：アモルファスエチレン・プロピレン共重合体
ＡＰＡＯ−２：アモルファスプロピレン・エチレン・ブテン共重合体
（３）透明化核剤；
透明化核剤−１：１，２，３−トリデオキシ−４，６：５，７−ビス−［（４−プロピルフェニル）メチレン］−ノニトール
透明化核剤−２：ビス−１，３：２，４−（４’−エチルベンジリデン）１−アリルソルビトール
（４）その他の添加剤； 
添加剤−１：酸化防止剤／分散剤＝１／１
〔酸化防止剤＝３，５−ジ−ｔ−ブチル−４−ヒドロキシトルエン、分散剤＝ポリエチレンワックス〕
添加剤−２：スチレン系エラストマー
〔スチレン−エチレン−ブテン−スチレン共重合体（ＭＦＲ５ｇ／１０分）〕
【００４５】
[実施例１〜７]
上記した各成分を用い、結晶性ポリオレフィン樹脂と、透明化核剤と、アモルファスポリ−α−オレフィン（ＡＰＡＯと略記）と、添加剤−１を、ヘンシェルミキサーを用いて十分に混合した。その後、押出機を用いて１６０〜２００℃で混練造粒し、円柱状ペレット（直径３ｍｍ×長さ３ｍｍ）のマスターバッチをそれぞれに得た。そして、得られたマスターバッチ２０部と、それぞれの実施例で用いたと同様の結晶性ポリオレフィン樹脂（エチレン−プロピレン共重合体）８０部とを混合し、成形温度２００℃で射出成形を行って射出成形体を作製し、形状の異なるダンベル片を作製して、後述するそれぞれの評価用サンプルとした。得られた各評価用サンプルを構成するポリオレフィン樹脂組成物における配合比（単位：質量％）を表１の上段に示した。
【００４６】
[比較例１〜８]
表２の上段に示す配合としたこと以外は、前述の実施例と同様にして比較例１〜８の各評価用サンプル製造した。
【００４７】
＜評価＞
上記で得た実施例及び比較例の各評価用サンプルを用い、下記の各項目について、下記の方法で測定し、それぞれ評価した。評価結果は、表１及び表２の下段に、それぞれ示した。「強度物性」については、引張強度、曲げ強度及び曲げ弾性率をそれぞれ測定し、評価した。「シャルピー衝撃強度」については、常温（２３℃）、氷温（０℃）、冷凍（−２０℃）の各条件での衝撃強度を測定し、評価した。また、「透明性」については、ヘイズ値を測定して評価した。各評価方法は以下の通りである。
【００４８】
（１）引張強度試験（単位：ＭＰａ）
上記のようにして作製した下記の形状のダンベル型試験片を評価用サンプルとして用い、ＪＩＳ  Ｋ７１６１に準じて下記の条件で測定した。
・試験片：ＪＩＳ  Ｋ７１３９に準拠する多目的試験片Ａ型
・引張速度：５０ｍｍ／分
【００４９】
（２）曲げ強度試験（単位：ＭＰａ）
上記のようにして作製した下記の形状の短柵状試験片を評価用サンプルとして用い、ＪＩＳ  Ｋ７１７１に準じて下記の条件で測定した。
・試験片：１０ｍｍ（幅）×４ｍｍ（厚さ）×８０ｍｍ（長さ）
・曲げ速度：２ｍｍ／分
【００５０】
（３）曲げ弾性率（単位：ＭＰａ）
上記のようにして作製した下記の形状の短柵状試験片を評価用サンプルとして用い、ＪＩＳ  Ｋ７１７１に準じて下記の条件で測定した。
・試験片：１０ｍｍ（幅）×４ｍｍ（厚さ）×８０ｍｍ（長さ）
・試験速度２ｍｍ／分
【００５１】
（４）シャルピー衝撃試験（単位：ｋＪ／ｍ2）
上記のようにして作製した下記の形状の切削ノッチを設けた短柵状試験片を評価用サンプルとして用い、ＪＩＳ  Ｋ７１１１に準じて下記の条件でそれぞれ測定した。
・試験片：１０ｍｍ（幅）×４ｍｍ）×８０ｍｍ（長さ）（切削ノッチ）
・測定温度：２３℃、０℃、−２０℃
・ハンマー：２．０Ｊ
【００５２】
（５）加熱変形試験（低荷重  ＨＤＴ；単位：℃）
上記のようにして作製した下記の形状の短柵状試験片を評価用サンプルとして用い、ＪＩＳ  Ｋ７１９１に準じて下記の条件で測定した。
・試験片：５ｍｍ（幅）×４ｍｍ（厚さ）×８０ｍｍ（長さ）
・荷重：０．４５ＭＰａ
【００５３】
（６）ヘイズ値の測定（ＨＡＺＥ、単位：％）
上記のようにして作製した下記の形状の２段プレート試験片を評価用サンプルとして用い、ＪＩＳ  Ｋ７１３６に準じて測定した。ヘイズ値が小さいほど透明性が良好であることを示す。
・試験片：５０ｍｍ（幅）×１．５又は２．５ｍｍ（厚さ）×９０ｍｍ（長さ）
【００５４】
（７）結晶化温度測定（単位：ＭＰａ）
評価用サンプルを作製した樹脂組成物について、下記の方法で熱分析を行い、結晶化温度を測定した。ＪＩＳ  Ｋ７１２２に準拠する方法に準拠し、加熱速度１０℃／分にて常温から２００℃まで加熱して溶融させたサンプルを、冷却速度１０℃／分にて４０℃まで温度を降下させる際に得られるＤＳＣ曲線の結晶化熱量ピークの頂点温度を、結晶化温度(℃)とした。
【００５５】
2016098338.tif 000002
【００５６】
2016098338.tif 000003
【００５７】
表１、２から下記のことが確認された。まず、比較例１と２との比較から、結晶性ポリオレフィン樹脂に透明化核剤を配合することで、透明性が格段に向上し、強度物性も向上するものの、シャルピー衝撃強度が低下することを確認した。また、比較例１と３との比較から、結晶性ポリオレフィン樹脂にＡＰＡＯを配合することで、強度物性が低下する傾向を示すが、シャルピー衝撃強度を向上させることができることを確認した。更に、比較例８では、透明化核剤と共に、ＡＰＡＯに替えて衝撃強度を向上させる目的でスチレン系エラストマーを配合したが、この場合は、シャルピー衝撃強度の改善効果が高いものの、比較例８では、その配合量が０．８質量％と実施例の場合と比較して低いにもかかわらず、強度物性が劣るものになることを確認した。ＡＰＡＯを配合した場合に比べて強度物性の低下が著しいことは、ＡＰＡＯの配合量を同様に０．８質量％とした比較例５、６における強度物性との比較から明らかである。
【００５８】
上記知見に基づき、結晶性ポリオレフィン樹脂に配合する透明化核剤とＡＰＡＯの配合バランスを、互いの欠点を補完して、透明性と、強度物性と、低温環境下におけるシャルピー衝撃強度とをバランスよく満足した実用化できる成形体が得られるポリオレフィン樹脂組成物を見出すべく検討した結果、本発明に至ったものである。実施例１〜７に示した通り、比較例の各成形体に比べ、実施例では、透明性と、強度物性と、低温環境下におけるシャルピー衝撃強度とをバランスよく満足した成形体の形成が可能になることが確認された。
【産業上の利用可能性】
【００５９】
本発明のポリオレフィン樹脂組成物は、透明性と、強度物性と、低温環境下におけるシャルピー衝撃強度とをバランスよく満足した成形体を形成できる実用性に優れたものであり、該樹脂組成物を成形することで、透明性、特に低温での耐衝撃性、耐熱性が良好な成形品を提供することができる。更に、本発明のポリオレフィン樹脂組成物によって得られる成形体は、高い透明性を示すものでありながら、厳しい環境下でその特徴が発揮され、例えば、冷蔵・冷凍状態からの急速加熱や、電子レンジによるマイクロ波加熱等への利用に繋がり、急激な温度変化において特に変形しにくい成形体となる点で、食品や薬品の容器等、様々な産業用途等への活用が期待される。